СОСТАВ И СПОСОБ ПОЛУЧЕНИЯ ФИЛЬТРУЮЩЕГО ЭЛЕМЕНТА НА ОСНОВЕ ПОРИСТОГО ПОЛИВИНИЛФОРМАЛЯ

1. Состав для получения фильтрующего элемента на основе пористого поливинилформаля для очистки жидкостей и газов от воды, механических примесей и биозагрязнений, включающий поливиниловый спирт, в качестве порообразователя содержит смесь крахмалов с разной среднестатистической величиной зерна, сшивающий агент, катализатор и воду, в качестве сшивающего агента содержит параформальдегид при следующем содержании указанных компонентов, % вес:
поливиниловый спирт
5…20
катализатор
1…15
сшивающий агент
2…25
вода
остальное
отличающийся тем, что порообразователь вводится в соотношении 2…25% вес, а отмывка осуществляется нерастворимыми в воде органическими растворителями, например толуол, ксилол, дизельное топливо, керосин, нефрас.
2. Способ получения фильтра на основе пористого поливинилформаля для очистки жидкостей и газов от воды, механических примесей и биозагрязнений, включающий растворение поливинилового спирта в воде при нагреве до температуры не выше 95°C и постоянном перемешивании, введение сшивающего агента, порообразователя и катализатора при постоянном перемешивании с последующей разливкой полученной реакционной смеси в формы, выдерживание их при температуре не ниже 55°C, извлечение полученного элемента из формы, отмывку от катализатора и порообразователя, сушку, при этом в качестве сшивающего агента используют параформальдегид (формальдегид), отличающийся тем, что вводят сшивающий агент в количестве 2…25% вес. и перемешивают в течение 10…30 минут, добавляют при температуре 30…40°C катализатор, перемешивают в течение 10…20 минут, разливают полученную реакционную смесь в формы и выдерживают в термостате при температуре 55…80°C в течение 5…20 часов, сушат при температуре 15…25°C в течение 24…48 часов, а затем сушат при температуре 30…50°C до постоянного веса.